(57)【要約】【課題】無水銀放電組成物およびガリウム組み込みランプ【解決手段】無水銀放電組成物が提供できる。イオン化無水放電組成物は、ガリウムおよびハロゲンを含むことができる。組成物は、励起された場合、放射線を発することができ、励起された場合、約１００，０００Ｐａ未満の全平衡動作圧を生成することができる。無水銀放電ランプ（２０）が提供できる。無水銀放電ランプは、エンベロープ（２２）；エンベロープ（２２）に含まれる、ガリウムを含むイオン化放電組成物；およびエンベロープ（２２）に含まれて、イオン化放電組成物と連絡している蛍リン光体組成物を含むことができる。【選択図】図３
2007184272.tif 000002
【特許請求の範囲】
【請求項１】
エンベロープ（２２）；
前記エンベロープ（２２）に含まれる、ガリウムを含むイオン化放電組成物；および
前記エンベロープ（２２）に含まれて、前記イオン化放電組成物と連絡している蛍リン光体組成物
を含む、無水銀放電ランプ（２０）。
【請求項２】
前記無水銀放電ランプ（２０）が、約１００，０００Ｐａ未満の全平衡動作圧を有する、請求項１記載の無水銀放電ランプ（２０）。
【請求項３】
前記イオン化放電組成物が、ガリウムおよびハロゲンを含む、請求項１記載の無水銀放電ランプ（２０）。
【請求項４】
ガリウム対ハロゲンのモル比が、約１：３〜約１：２の範囲である、請求項３記載の無水銀放電ランプ（２０）。
【請求項５】
前記ハロゲンが、ヨウ素、塩素および臭素、またはこれらの組合せからなる群から選択される、請求項３記載の無水銀放電ランプ（２０）。
【請求項６】
前記無水銀放電ランプが、不活性緩衝ガスをさらに含む、請求項１記載の無水銀放電ランプ（２０）。
【請求項７】
前記蛍リン光体組成物が、赤色蛍リン光体、緑色蛍リン光体、および青色蛍リン光体のブレンドを含む、請求項１記載の無水銀放電ランプ（２０）。
【請求項８】
前記赤色蛍リン光体が、（Ｂａ、Ｓｒ、Ｃａ、Ｍｇ、Ｚｎ）２Ｐ２Ｏ７：Ｅｕ２＋、（Ｂａ、Ｓｒ、Ｃａ、Ｍｇ、Ｚｎ）２Ｐ２Ｏ７：Ｍｎ２＋、（Ｂａ、Ｓｒ、Ｃａ、Ｍｇ、Ｚｎ）１０（ＰＯ４）６Ｃｌ２：Ｅｕ２＋、（Ｂａ、Ｓｒ、Ｃａ、Ｍｇ、Ｚｎ）１０（ＰＯ４）６Ｃｌ２：Ｍｎ２＋、ＭｇＦ：Ｍｎ４＋、および（Ｂａ、Ｓｒ、Ｃａ、Ｍｇ）２Ｓｉ１−δＯδ：Ｅｕ２＋（ここで、δは、０より大きく、約０．５未満である）からなる群から選択される、請求項７記載の無水銀放電ランプ（２０）。
【請求項９】
前記緑色蛍リン光体が、（Ｂａ、Ｓｒ、Ｃａ）８Ｍｇ（ＳｉＯ４）４Ｃｌ２：Ｅｕ２＋、（Ｂａ、Ｓｒ、Ｃａ）８Ｍｇ（ＳｉＯ４）４Ｃｌ２：Ｍｎ２＋、およびＳｒ４Ａｌ１４Ｏ２５：Ｅｕ２＋からなる群から選択される、請求項７記載の無水銀放電ランプ（２０）。
【請求項１０】
前記青色蛍リン光体が、（Ｂａ、Ｓｒ、Ｃａ）ＭｇＡｌ１０Ｏ１７：Ｅｕ２＋、および（Ｂａ、Ｓｒ、Ｃａ、Ｍｇ）５ＰＯ４Ｃｌ：Ｅｕ２＋からなる群から選択される、請求項７記載の無水銀放電ランプ（２０）。
【請求項１１】
ガリウムおよびハロゲンを含むイオン化無水銀放電組成物であって、励起された場合に放射線を発することができ、前記イオン化無水銀放電組成物が、励起された場合に、約１００，０００Ｐａ未満の全平衡動作圧を生成する、イオン化無水銀放電組成物。
【請求項１２】
請求項１１記載の前記イオン化無水銀放電組成物を含む、無水銀放電ランプ（２０）。
【発明の詳細な説明】
【技術分野】
【０００１】
本発明は無水銀放電組成物およびガリウム組み込みランプに関する。
【背景技術】
【０００２】
イオン化放電組成物は、放電ランプ等の放電源において使用することができる。放電ランプにおいては、放射線は、放電媒体における電気放電により生成することができる。一般に、放電媒体は、気体または気相であることができ、エンベロープの外に、発生した放射線を移すことのできるエンベロープに含ませることができる。放電媒体は、エンベロープ内に位置された、媒体と接触する一対の電極を横切る電場の適用によりイオン化することができる。イオン化原子および分子が低エネルギー状態まで緩和すると、これらは放射線を発する。
【特許文献１】国際公開第２００５／０３１７９４号パンフレット
【特許文献２】国際公開第２００４／０２５６８８号パンフレット
【発明の開示】
【発明が解決しようとする課題】
【０００３】
現在使用されている放電放射線源のほとんどは、その有効な放電特性により、イオン化放電媒体の成分として水銀を含む。その様な水銀含有放射線源の廃棄は、環境にとっては極めて有害である。したがって、無水銀放電組成物および改善された効率を伴うランプを開発する必要性が存在する。
【課題を解決するための手段】
【０００４】
本発明の一実施形態においては、イオン化無水銀放電組成物（以降、「無水銀放電組成物」と称する）が提供される。無水銀放電組成物は、ガリウムおよびハロゲンを含んでもよい。組成物は、励起された場合、放射線を発することができ、組成物は、励起された場合、約１００，０００Ｐａ未満の全平衡動作圧を生成することができる。
【０００５】
本発明のその他の実施形態においては、無水銀放電ランプが提供される。無水銀放電ランプは、エンベロープ；エンベロープに含まれる、ガリウム含有イオン化放電組成物；およびエンベロープに含まれて、イオン化放電組成物と連絡している蛍リン光体組成物を含んでもよい。
【発明を実施するための最良の形態】
【０００６】
本発明のこれらのおよびその他の特徴、局面および利点は、以下の詳細な記載を、図面を通して同じ文字が同じ部分を表している添付図面を参照しながら読む場合に、一層よく理解されるものとなる。
【０００７】
一般に、本発明の実施形態は、無水銀放電組成物およびその様な組成物を組み込む放射線源を含む。
【０００８】
以下の記載においては、同じ参照文字は、図において示されるいくつかの側面の全体にわたって同じかまたは相当する部分を表す。
【０００９】
本明細書において使用される「蛍リン光体組成物」と言う用語は、単純に、単独の蛍リン光体を意味してもよく、もしくは蛍リン光体のブレンドを意味してもよく、または少なくとも１つの蛍リン光体を含む物質のブレンドを意味してもよい。さらに、「放電ランプ」および「放射線源」と言う用語は、本明細書においては互換的に使用されてもよい。放射線源としては、蛍光ランプ、エキシマーランプ、平面蛍光ランプ、小型ガスレーザー等を挙げることができる。本明細書において使用される「赤色発光蛍リン光体」と言う用語は、可視スペクトルの赤色波長範囲において放射線を発する蛍リン光体組成物を意味し、「緑色発光蛍リン光体」は、緑色波長範囲において放射線を発する蛍リン光体組成物を意味し、「青色発光蛍リン光体」は、青色波長範囲において放射線を発する蛍リン光体組成物を意味するものである。例えば、赤色発光蛍リン光体は、約６００ｎｍ〜約６５０ｎｍのピーク発光波長を有する放射線を発することができ、緑色発光蛍リン光体は、約５１０ｎｍ〜約５６０ｎｍの発光波長を有する放射線を発することができ、青色発光蛍リン光体は、約４２０ｎｍ〜約４７０ｎｍの発光波長を有する放射線を発することができる。化学式は、２つを超える元素が括弧内に含まれる場合は常に、元素の少なくとも１つがその物質において存在することを必要とすることを示す様な方法において物質を表示するために使用される。
【００１０】
水銀ベースイオン化放電組成物は、放射線の発生における放電組成物の高効率の故に、放電ランプ等の放射線源において広く使用される。しかしながら、水銀暴露に関係する潜在的健康問題の故に、なお一層の努力が、無水銀放電組成物の開発に向けられてきた。さらに具体的には、研究努力は、水銀含有組成物と比較して、同等に有効なまたはさらに有効な放電を有する無水銀放電組成物の同定および開発に焦点が絞られてきた。しかしながら、良好な有効性を伴う無水銀放電組成物を見出すことは、極めて骨の折れる仕事であることが証明されている。本発明の局面により、ガリウム含有イオン化組成物は、良好な有効性を示し、放射線源において無水銀放電組成物としての使用に適することが確定された。その様な無水銀放電組成物、相溶性蛍リン光体組成物の詳細、および最適化の詳細は、次の実施形態において記載される。
【００１１】
一般に図面を参照すれば、その例示が、本発明の実施形態を記載することの目的のためであって、本発明をそれに限定しようとするものではないことが理解される。
【００１２】
本発明の一局面により、励起された場合に放射線を発することのできる無水銀放電組成物が提供される。一実施形態においては、無水銀放電組成物は、ガリウムおよびハロゲンを含んでもよい。ハロゲンとしては、塩素、臭素、ヨウ素、またはこれらの物質の組合せを挙げることができる。したがって、一実施形態においては、無水銀放電組成物は、ヨウ化ガリウムを含んでもよい。その他の実施形態においては、無水銀放電組成物は、塩化ガリウムを含んでもよく、一方、なおその他の実施形態においては、無水銀放電組成物は、臭化ガリウムを含んでもよい。一実施形態においては、無水銀放電組成物は、２つ以上のハロゲン化ガリウムの混合物を含んでもよい。ガリウムおよびハロゲンは、水銀および水銀含有化合物以外の任意のその他の元素または化合物と一緒に存在してもよい。一実施形態においては、イオン化無水銀放電組成物は、ナトリウムなしであってもよい。
【００１３】
上述の通り、無水銀放電組成物は、励起された場合に放射線を発することができてもよい。励起により、無水銀放電物質は解離して、反応に利用できるエネルギーに応じて、異なる種を形成する。異なる種としては、イオン、原子、電子、分子または任意のその他の遊離基を挙げることができる。放電中の任意のある瞬間においては、放電組成物は、これらの種の組合せであってもよい。例えば、ガリウムおよびヨウ素を含む無水銀放電組成物においては、励起により、放電組成物は、金属ガリウム、ガリウムイオン、ヨウ化物イオン、ＧａＩ、ＧａＩ２、またはＧａＩ３、電子、およびこれらの種の種々の組合せを含んでもよい。これらの種のそれぞれの量は、放電物質、内圧、および動作中の温度に依存する可能性がある。これらの解離／形成反応は、可逆的であってもよく、定常状態の下で、常にさもなければ繰返し生起してもよい。したがって、無水銀放電組成物の放出放射線からの発光スペクトルは調整することができ、したがって、放電ランプの１つまたは複数の特性を変化させることにより効率増加のために最適化することができる。例えば、エンベロープの中に組み込まれる放電物質の量は変えることができ、放電エンベロープ内の圧力は変えることができ、放電中の放電組成物の温度は変えることができる。これらのパラメーター以外の種々のその他のファクター、例えば、電流密度、ランプ半径、ゲッター、複合化添加剤等、およびその他のパラメーターは、放電効率を最適化するために調整することができる。
【００１４】
無水銀放電組成物は、不活性緩衝ガスをさらに含んでもよい。不活性緩衝ガスとしては、ヘリウム、ネオン、アルゴン、クリプトン、キセノン、またはこれらの組合せを挙げることができる。不活性緩衝ガスは、ガス放電をさらに簡単に発火できるようにし、さもなければ促進することができる。また、不活性緩衝ガスは、放射線源の定常状態動作を調節することができ、さらに、放射線源の動作を最適化するために使用することができる。非限定的例において、アルゴンは、不活性緩衝ガスとして使用されてもよい。しかしながら、アルゴンは、１つまたは複数のその他の不活性ガス、例えば、ヘリウム、ネオン、クリプトン、キセノン、またはこれらの組合せで、完全にまたは部分的に置換することができる。
【００１５】
一実施形態においては、無水銀放電組成物は、励起された場合に、約１００，０００Ｐａ未満の全平衡動作圧を生成することができる。その他の実施形態においては、組成物は、励起された場合に、約１０，０００Ｐａ未満の全平衡動作圧を生成することができる。なおその他の実施形態においては、組成物は、励起された場合に、約２０００Ｐａ未満の全平衡動作圧を生成することができる。一実施形態においては、無水銀放電ランプは、約２０Ｐａ〜約２０００Ｐａの範囲における全平衡動作圧を有する。その他の実施形態においては、無水銀放電ランプは、約１０００Ｐａの全平衡動作圧を有する。
【００１６】
上で言及した通り、例えば、放電エンベロープの内圧、エンベロープ内の放電物質の量、および放電組成物の温度の調整による放電組成物の最適化は、動作中の放電放射線の効率を改善することができる。その様な最適化は、ガリウムおよび放電組成物内に存在するガリウム化合物、例えば、ＧａＩ、ＧａＩ２、またはＧａＩ３等の分圧を調節することにより、もしくは不活性緩衝ガスを調節することにより、または両方を一緒に調節することにより行うことができる。さらに、本発明の教示により、本明細書に記載された無水銀放電組成物を組み込む装置の発光効率における増加が、放電の動作温度を調節することにより達成されてもよいことが確定された。ルーメン／ワットにおいて表される発光効率は、特定の可視波長範囲における放射線の輝度および放射線を発生するために使用されたエネルギーとの間の比である。
【００１７】
さらに、ガリウム対ハロゲンの比を調整することにより、放電組成物の放電特性を調整することが可能であることが確定された。例えば、本発明のいくつかの実施形態による、異なる放電組成物を伴う放電ランプについての効率試験の結果は、図１において示される。プロット１０は、本発明の一実施形態による、放電組成物の表面積当たりの分量対ガリウム−ヨウ化物ベース放電組成物に対するヨウ素対ガリウムの比との間の関係を示す。放電特性は、一般に、分量およびガリウム対ヨウ素の比に応じて変動してもよい。例えば、領域１２は、分量が０．００１ｍｇ／ｃｍ２でありおよび／またはガリウム対ハロゲンの比が１：３を超えるプロット１０の面積を表わしている。領域１２においては、効率は低くてもよい（例えば、１０％未満）。しかしながら、領域１４においては、放電組成物におけるガリウム対ヨウ素の比が１：３〜１：２であり、分量が０．１ｍｇ／ｃｍ２〜０．００１ｍｇ／ｃｍ２である場合は、表面相種は熱化学平衡にあって、動作の「低温（例えば、９０℃〜１３０℃）高効率（例えば、約２５％を超える効率）」モードとなることができる。領域１６においては、放電組成物におけるガリウム対ヨウ素の比が１：３〜１：２であり、分量が０．１ｍｇ／ｃｍ２を超える場合は、系は、動作の「低温中間効率（例えば、約１０％〜約２５％の効率）であることができ、図１の領域１８においては、ガリウム対ヨウ素の比が１：２よりも高く、分量が０．１ｍｇ／ｃｍ２〜０．００１ｍｇ／ｃｍ２である場合は、系は、動作の「高温（例えば、１８０℃〜２００℃）高効率」モードまたは動作の「高温中間効率」モード（ガリウム対ヨウ素の比が１：２よりも高く、分量が０．１ｍｇ／ｃｍ２を超える場合は領域１９内で）となることができる。したがって、一実施形態においては、ガリウム対ハロゲンのモル比は、約１：３〜約１：２の範囲であってもよい。さらに、室内における放電物質の量は、放電効率を改善するために最適化されてもよい。一実施形態においては、適量は、約０．０４ｍｇ／ｃｍ２未満であってもよい。その他の実施形態においては、適量は、エンベロープ内に電極が存在しない場合で、約０．００１ｍｇ／ｃｍ２〜約０．００５ｍｇ／ｃｍ２の範囲であってもよい。
【００１８】
本発明のその他の局面により、無水銀放電ランプが提供される。無水銀放電ランプは、エンベロープ、エンベロープに含まれる、ガリウムを含むイオン化放電組成物、およびエンベロープに含まれて、イオン化放電組成物と連絡している蛍リン光体組成物を含んでもよい。図２は、１つのその様な無水銀放電ランプ２０を図解的に例示する。図２は、本発明の一実施形態によるイオン化無水銀放電組成物を含む管状容器またはエンベロープ２２を示す。エンベロープ２２は、透明、半透明または不透明であってもよい。一実施形態においては、エンベロープ２２は、実質的に透明な物質であってもよい。「実質的に透明な」と言う用語は、エンベロープの表面の任意の点で引かれた、垂線対正接の約１０°内の入射光の少なくとも約５０％、好ましくは少なくとも約７５％、さらに好ましくは少なくとも約９０％の合計透過率を可能とすることを意味する。エンベロープ２２は、円形または非円形断面を有することができ、直線であることを必要としない。
【００１９】
一実施形態においては、放電は、電源２６に接続された、熱電子的に発光する複数の電極２４により必要に応じて励起されてもよい。また、放電は、組成物にエネルギーを提供するその他の励起方法、例えば、静電結合により発生されてもよい。電圧および交流または直流を含む電流の様々な波形を、放電媒体に対して励起を与える際に使用することを考慮することは、本発明の範囲内である。また、追加の電源が、電子の熱電子発光にとって十分な温度で電極を維持するのを助けるために存在してもよいことも本発明の範囲内である。さらに、蛍リン光体組成物は、エンベロープ２２の内面に被覆されてもよい。あるいはまた、蛍リン光体組成物は、エンベロープが、放電により発せられる放射線のかなりの量を吸収する任意の物質で作られていなければ、放射線源エンベロープの外側に適用されてもよい。この実施形態にとって適当な物質は、ＵＶスペクトル範囲における放射線をほとんど吸収しない石英である。放電ランプにおける蛍リン光体層コーティングは、液体懸濁液からの堆積および静電堆積を含めた種々の既に知られている方法により形成されてもよい。例えば、蛍リン光体は、種々の有機バインダーおよび接着促進剤を含む通常の水性懸濁液から、エンベロープ表面上に堆積されてもよい。水性懸濁液は、適用後、通常の方法により乾燥されてもよい。
【００２０】
図３は、無水銀放電ランプ２０のその他の実施形態を図解的に例示する。エンベロープは、内部エンベンロープ３２および外部エンベロープ３４を含んでもよい。無水銀放電ランプは、一組の外部電極３６を介して外部電源に接続されてもよい。２つのエンベロープ間の空間は、脱気されていてもよくまたはガスで充填されていてもよい。その様な実施形態においては、蛍リン光体組成物は、内部エンベロープの外側表面および／または外部エンベロープの内側表面に被覆されてもよい。エンベロープ間の脱気された空間は、蛍リン光体組成物が動作中に高温に暴露されないことを確保することができる。二重壁エンベロープは、入力密度が、室温での所望の動作温度まで壁を加熱するのに不十分である場合に、所望の動作温度を達成させるために内部管を熱的に断熱するために必要とされてもよい。
【００２１】
無水銀放電ランプエンベロープは、あるいはまた、図４において示されている様に、外部エンベロープまたはバルブ３４で取り囲まれている内部エンベロープ３２を伴う複数ベント管である様に具体化されてもよい。ランプ構成は、小型蛍光ランプの形状要素を有してもよく、蛍リン光体組成物の加熱により起る可能性のある色調変化を最小限にするために、ランプの低温動作を実現する目的で選択されてもよい。
【００２２】
本発明の１つの局面により、放電ランプは、ガス放電を発生させ維持する手段で提供される。一実施形態においては、放電を発生させ維持する手段は、放電ランプハウジングまたはエンベロープの２点に配置された電極およびこの電極に電圧を供給する電源である。一実施形態においては、電極は、エンベロープ内に密閉されてもよい。その他の実施形態においては、放電ランプは、無電極であってもよい。無電極放電ランプのその他の実施形態においては、放電を発生させ維持するための手段は、イオン化組成物を含むエンベロープの外側または内側に存在するラジオ周波数のエミッタである。
【００２３】
本発明のなおその他の実施形態においては、イオン化組成物は、高周波場で最大限に励起され、電極は、ガス放電容器の外側に用意される。本発明のなおその他の実施形態においては、イオン化組成物は、高周波場を使用して誘導的に励起される。
【００２４】
本明細書において記載されている無水銀ハロゲン化ガリウムベース放電組成物は、水銀ベース組成物の波長とは異なる波長でのスペクトル遷移を有する。本発明のその他の局面により、蛍リン光体組成物は、本明細書において記載されているイオン化無水銀ハロゲン化ガリウム放電組成物を組み込む放電ランプ等の放射線源における使用に適したものが提供される。一実施形態においては、蛍リン光体組成物は、１つの波長において放電組成物により発せられた放射線の少なくとも一部を吸収して異なる波長の放射線を放射するために、放電組成物と連絡して位置されてもよい。蛍リン光体の化学組成は、放射される放射線のスペクトルを決定してもよい。特に、ハロゲン化ガリウム放電組成物を組み込む放電ランプにおいて使用される蛍リン光体組成物は、ＵＶおよび可視範囲における放射線を吸収して、可視波長範囲、例えば、赤色、青色および緑色波長範囲等において放射し、蛍光量子場を達成可能とするために配置されてもよい。
【００２５】
例えば、ヨウ化ガリウムベース放電組成物を含むガス放電放射線源においては、放射線出力は、図５の発光スペクトル４０において示される通り、２５０ｎｍ〜約２９４ｎｍのスペクトル遷移、３８０ｎｍ〜約４００ｎｍ、約４０３ｎｍ、さらに約４１７ｎｍにおけるバンドにより支配される。その様な実施形態においては、これらの波長の少なくとも１つを有する放射線を吸収して、可視スペクトルにおいて放射する適当な蛍リン光体が使用されてもよい。
【００２６】
図６は、臭化ガリウムベース放電組成物を含む放射線源の発光スペクトル４２を示す。示されている通り、臭化ガリウムベース放電は、同様の組合せの蛍リン光体が、すべてのハロゲン化ガリウムベース放電組成物で使用されてもよいことを示している、ヨウ化ガリウムベース組成物のスペクトル特徴に類似のスペクトル特徴を有する。
【００２７】
図７は、本発明の実施形態による、温度に対してプロットされた異なるハロゲン化ガリウムベース組成物の効率の変動のプロット４４を示す。プロットは、臭化ガリウムベース放電組成物が、室温に近い温度で高効率を示すことを表している。したがって、臭化ガリウムベース放電組成物は、ランプ動作を室温に近付けることを可能にすることができる。
【００２８】
一実施形態においては、ハロゲン化ガリウム放電組成物を組み込む放電ランプにおいて使用される蛍リン光体組成物は、少なくとも１つの赤色発光蛍リン光体、緑色発光蛍リン光体、および青色発光蛍リン光体の蛍リン光体ブレンドを含んでもよい。蛍リン光体組成物が２つ以上の蛍リン光体のブレンドを含む場合は、蛍リン光体ブレンドにおける個々の蛍リン光体のそれぞれの割合は、所望の光線出力の特性に応じて変動してもよい。赤色、緑色および青色発光蛍リン光体の組成および割合は、所望の波長範囲における最大光線出力、高温安定性、および高い演色を得るために選択されてもよい。種々の実施形態の蛍リン光体ブレンドにおける個々の蛍リン光体の相対的割合は、これらの発光が、所望の色調を与えるためにブレンドされる様に調整されてもよい。一実施形態においては、ブレンドは、白色光線を生成するために選択される。演色または演色評価数（ＣＲＩ）は、標準光源に対する、該当の光源で測定した場合の一組の標準顔料の見掛けの色における歪みの程度の尺度である。ＣＲＩは、発生した光のスペクトルエネルギー分布に依存し、色ずれ；例えば、標準光源に対する、該当の光源により生成される三刺激値として定量化される色ずれを計算することにより決定することができる。低ＣＲＩを伴うランプでの照明下では、対象物は、人間の目には自然と明らかではない。したがって、良好なランプ源は、１００に近いＣＲＩを有する。
【００２９】
本発明の実施形態により、青色発光蛍リン光体の非限定的例として、（Ｂａ、Ｓｒ、Ｃａ）５（ＰＯ４）３（Ｃｌ、Ｆ、Ｂｒ、ＯＨ）：Ｅｕ２＋、Ｍｎ２＋、Ｓｂ３＋、（Ｂａ、Ｓｒ、Ｃａ）ＭｇＡｌ１０Ｏ１７：Ｅｕ２＋、Ｍｎ２＋、（Ｂａ、Ｓｒ、Ｃａ）ＢＰＯ５：Ｅｕ２＋、Ｍｎ２＋、（Ｓｒ、Ｃａ）１０（ＰＯ４）６＊ｎＢ２Ｏ３：Ｅｕ２＋、２ＳｒＯ＊０．８４Ｐ２Ｏ５＊０．１６Ｂ２Ｏ３：Ｅｕ２＋、Ｓｒ２Ｓｉ８＊２ＳｒＣｌ２：Ｅｕ２＋、Ｂａ３ＭｇＳｉ２Ｏ８：Ｅｕ２＋、Ｓｒ４Ａｌ１４Ｏ２５：Ｅｕ２＋（ＳＡＥ）、ＢａＡｌ８Ｏ１３：Ｅｕ２＋、（）およびこれらの混合物（(Ba,Sr,Ca)5(PO4)3(Cl,F,Br,OH):Eu2+, Mn2+, Sb3+ , (Ba,Sr,Ca)MgAl10O17:Eu2+,Mn2+, (Ba,Sr,Ca)BPO5:Eu2+, Mn2+, (Sr,Ca)10(PO4)6*nB2O3:Eu2+, 2SrO*0.84P2O5*0.16B2O3:Eu2+, Sr2Si3O8*2SrCl2:Eu2+, Ba3MgSi2O8:Eu2+, Sr4Al14O25:Eu2+ (SAE), BaAl8O13:Eu2+, and mixtures thereof）を挙げることができる。
【００３０】
緑色発光蛍リン光体の非限定的例としては、（Ｂａ、Ｓｒ、Ｃａ）ＭｇＡｌ１０Ｏ１７：Ｅｕ２＋、Ｍｎ２＋（ＢＡＭｎ）、（Ｂａ、Ｓｒ、Ｃａ）Ａｌ２Ｏ４：Ｅｕ２＋、（Ｙ、Ｇｄ、Ｌｕ、Ｓｃ、Ｌａ）ＢＯ３：Ｃｅ３＋、Ｔｂ３＋、Ｃａ８Ｍｇ（ＳｉＯ４）４Ｃｌ２：Ｅｕ２＋、Ｍｎ２＋、（Ｂａ、Ｓｒ、Ｃａ）２ＳｉＯ４：Ｅｕ２＋、（Ｂａ、Ｓｒ、Ｃａ）２（Ｍｇ、Ｚｎ）Ｓｉ２Ｏ７：Ｅｕ２＋、（Ｓｒ、Ｃａ、Ｂａ）（Ａｌ、Ｇａ、Ｉｎ）２Ｓ４：Ｅｕ２＋、（Ｙ、Ｇｄ、Ｔｂ、Ｌａ、Ｓｍ、Ｐｒ、Ｌｕ）３（Ａｌ、Ｇａ）５Ｏ１２：Ｃｅ３＋、（Ｃａ、Ｓｒ）８（Ｍｇ、Ｚｎ）（ＳｉＯ４）４Ｃｌ２：Ｅｕ２＋、Ｍｎ２＋（ＣＡＳＩ）、Ｎａ２Ｇｄ２Ｂ２Ｏ７：Ｃｅ３＋、Ｔｂ３＋、（Ｂａ、Ｓｒ）２（Ｃａ、Ｍｇ、Ｚｎ）Ｂ２Ｏ６：Ｋ、Ｃｅ、Ｔｂ、（Ｂａ、Ｓｒ、Ｃａ）８Ｍｇ（ＳｉＯ４）４Ｃｌ２：Ｅｕ２＋、（Ｂａ、Ｓｒ、Ｃａ）８Ｍｇ（ＳｉＯ４）４Ｃｌ２：Ｅｕ２＋、Ｍｎ２＋、およびＳｒ４Ａｌ１４Ｏ２５：Ｅｕ２＋、ならびにこれらの混合物（(Ba,Sr,Ca)MgAl10O17:Eu2+,Mn2+(BAMn), (Ba,Sr,Ca)Al2O4:Eu2+, (Y,Gd,Lu,Sc,La)BO3:Ce3+,Tb3+, Ca8Mg(SiO4)4Cl2:Eu2+,Mn2+, (Ba,Sr,Ca)2SiO4:Eu2+, (Ba,Sr,Ca)2(Mg,Zn)Si2O7:Eu2+, (Sr,Ca,Ba)(Al,Ga,In)2S4:Eu2+, (Y,Gd,Tb,La,Sm,Pr, Lu)3(Al,Ga)5O12:Ce3+,  (Ca,Sr)8(Mg,Zn)(SiO4)4Cl2: Eu2+, Mn2+ (CASI), Na2Gd2B2O7:Ce3+, Tb3+, (Ba,Sr)2(Ca,Mg,Zn)B2O6:K,Ce,Tb, (Ba, Sr, Ca)8Mg(SiO4)4Cl2:Eu2+, (Ba, Sr, Ca)8Mg(SiO4)4Cl2:Eu2+,Mn2+, and Sr4Al14O25:Eu2+, and mixtures thereof）を挙げることができる。緑色発光蛍リン光体組成物は、また、Ｂａ／Ｓｒ／Ｃａの適切な割合を選択することにより、（Ｂａ、Ｓｒ、Ｃａ、Ｍｇ）２Ｓｉ（１−ｄ）Ｏ（４−２ｄ）：Ｅｕ２＋組成物において得られてもよい。緑色発光組成物の例は、Ｂａ０．６６Ｃａ０．６６Ｓｒ０．６６Ｅｕ０．０２Ｓｉ０．９６Ｏ３．９２、Ｂａ０．３３Ｃａ０．３３Ｓｒ１．３２Ｅｕ０．０２Ｓｉ０．９６Ｏ３．９２等である。また、緑色発光蛍リン光体としては、（Ｂａ、Ｓｒ、Ｃａ、Ｚｎ、Ｍｇ）Ｓｉ２Ｏ２−ｘＮ２＋２／３ｘ：Ｅｕ２＋（ｘ＝０〜１）、（Ｃａ、Ｓｒ、Ｂａ）Ｓｉ３ＯＮ４：Ｅｕ２＋、および（Ｃａ、Ｂａ、Ｓｒ）２Ｓｉ３Ｏ２Ｎ４：Ｅｕ２＋を挙げることができる。
【００３１】
赤色発光蛍リン光体の非限定的例としては、（Ｇｄ、Ｙ、Ｌｕ、Ｌａ）２Ｏ３：Ｅｕ３＋、Ｂｉ３＋、（Ｇｄ、Ｙ、Ｌｕ、Ｌａ）２Ｏ２Ｓ：Ｅｕ３＋、Ｂｉ３＋、（Ｇｄ、Ｙ、Ｌｕ、Ｌａ）ＶＯ４：Ｅｕ３＋、Ｂｉ３＋、（Ｃａ、Ｓｒ）Ｓ：Ｅｕ２＋、Ｃｅ３＋、ＳｒＹ２Ｓ４：Ｅｕ２＋、Ｃｅ３＋、ＣａＬａ２Ｓ４：Ｃｅ３＋、（Ｃａ、Ｓｒ）Ｓ：Ｅｕ２＋、３．５ＭｇＯ＊０．５ＭｇＦ２＊ＧｅＯ２：Ｍｎ４＋（ＭＦＧ）、（Ｂａ、Ｓｒ、Ｃａ）ＭｇＰ２Ｏ７：Ｅｕ２＋、Ｍｎ２＋、（Ｙ、Ｌｕ）２ＷＯ６：Ｅｕ３＋、Ｍｏ６＋、（Ｂａ、Ｓｒ、Ｃａ）ｘＳｉｙＮｚ：Ｅｕ２＋、Ｃｅ３＋、（Ｂａ、Ｓｒ、Ｃａ、Ｍｇ）３（Ｚｎ、Ｍｇ）Ｓｉ２Ｏ８：Ｅｕ２＋、Ｍｎ２＋、（Ｂａ、Ｓｒ、Ｃａ、Ｍｇ、Ｚｎ）２Ｐ２Ｏ７：Ｅｕ２＋、（Ｂａ、Ｓｒ、Ｃａ、Ｍｇ、Ｚｎ）２Ｐ２Ｏ７：Ｍｎ２＋、（Ｂａ、Ｓｒ、Ｃａ、Ｍｇ、Ｚｎ）１０（ＰＯ４）６Ｃｌ２：Ｅｕ２＋、（Ｂａ、Ｓｒ、Ｃａ、Ｍｇ、Ｚｎ）１０（ＰＯ４）６Ｃｌ２：Ｍｎ２＋、（Ｂａ、Ｓｒ、Ｃａ、Ｍｇ）３（Ｚｎ、Ｍｇ）Ｓｉ２Ｏ８：Ｅｕ２＋、Ｍｎ２＋、および（Ｂａ、Ｓｒ、Ｃａ、Ｍｇ、Ｚｎ）２（Ｓｉ、Ｉｎ、Ｇａ）（１−ｄ）Ｏ（４−２ｄ）：Ｅｕ２＋、およびこれらの混合物（ここで、ｄは、０より大きく、約０．３未満である）（(Gd,Y,Lu,La)2O3:Eu3+,Bi3+, (Gd,Y,Lu,La)2O2S:Eu3+,Bi3+, (Gd,Y,Lu,La)VO4:Eu3+,Bi3+, (Ca,Sr)S:Eu2+,Ce3+, SrY2S4:Eu2+, Ce3+, CaLa2S4:Ce3+, (Ca,Sr)S:Eu2+, 3.5MgO*0.5MgF2*GeO2:Mn4+(MFG), (Ba,Sr,Ca)MgP2O7:Eu2+,Mn2+, (Y,Lu)2WO6:Eu3+, Mo6+, (Ba,Sr,Ca)xSiyNz:Eu2+, Ce3+, (Ba,Sr,Ca,Mg)3(Zn,Mg)Si2O8:Eu2+,Mn2+, (Ba, Sr, Ca, Mg, Zn)2P2O7:Eu2+, (Ba, Sr, Ca, Mg, Zn)2P2O7:Mn2+, (Ba, Sr, Ca, Mg, Zn)10(PO4)6Cl2:Eu2+, (Ba, Sr, Ca, Mg, Zn)10(PO4)6Cl2:Mn2+,(Ba,Sr,Ca,Mg)3(Zn,Mg)Si2O8:Eu2+,Mn2+,  and (Ba, Sr, Ca, Mg, Zn)2(Si,In,Ga)(1-δ)O(4-2δ):Eu2+ ,and mixtures thereof, where δ is greater than 0 and less than about 0.3）を挙げることができる。赤色発光蛍リン光体としては、また、（Ｂａ、Ｓｒ、Ｃａ）２Ｓｉ２Ｎ８：Ｅｕ２＋、（Ｂａ、Ｃａ、Ｓｒ）２Ｓｉ５Ｎ８：Ｅｕ２＋、およびＢａＳｉ７Ｎ１０：Ｅｕ２＋を挙げることもできる。赤色発光蛍リン光体としては、さらに、（Ｃａ、Ｓｒ、Ｂａ）Ｓｉ３ＯＮ４：Ｌｎ３＋、Ｅｕ２＋および（Ｃａ、Ｂａ、Ｓｒ）２Ｓｉ３Ｏ２Ｎ４：Ｌｎ３＋、Ｅｕ２＋（ここでＬｎは、０．００１〜０．１０のモル比における希土類イオンである）を挙げることができる。
【００３２】
さらに、蛍リン光体ブレンドとしては、付加的青色−緑色発光または黄色−橙色発光蛍リン光体を挙げることができる。青色−緑色発光蛍リン光体の例としては、Ｓｒ４Ａｌ１４Ｏ２５：Ｅｕ２＋、ＢａＡｌ８Ｏ１３：Ｅｕ２＋、２ＳｒＯ−０．８４Ｐ２Ｏ５−０．１６Ｂ２Ｏ３：Ｅｕ２＋、（Ｂａ、Ｓｒ、Ｃａ）ＭｇＡｌ１０Ｏ１７：Ｅｕ２＋、Ｍｎ２＋、（Ｂａ、Ｓｒ、Ｃａ）５（ＰＯ４）３（Ｃｌ、Ｆ、ＯＨ）：Ｅｕ２＋、Ｍｎ２＋、Ｓｂ３＋を挙げることができるがこれらに限定されない。黄色−橙色発光蛍リン光体の例としては、（Ｓｒ、Ｃａ、Ｂａ、Ｍｇ、Ｚｎ）２Ｐ２Ｏ７：Ｅｕ２＋、Ｍｎ２＋（ＳＰＰ）；（Ｃａ、Ｓｒ、Ｂａ、Ｍｇ）１０（ＰＯ４）６（Ｆ、Ｃｌ、Ｂｒ、ＯＨ）：Ｅｕ２＋、Ｍｎ２＋（ＨＡＬＯ）；（ＲＥ１−ｘＳｃｘＣｅｙ）２Ａ１−ｒＢ２＋ｒＳｉｚ−ｑＧｅｑＯ１２（ここで、ＲＥは、ランタニドイオンまたはＹ３＋から選択され、Ａは、Ｍｇ、Ｃａ、Ｓｒ、またはＢａから選択され、Ｂは、ＭｇおよびＺｎから選択され、０＜ｘ≦０．１、０＜ｒ≦１、０＜ｑ≦３、２．７≦ｚ≦３．３である）を挙げることができるがこれらに限定されない。
【００３３】
例示的実施形態においては、蛍リン光体ブレンドとしては、（Ｂａ、Ｓｒ、Ｃａ、Ｍｇ、Ｚｎ）２（Ｓｉ、Ｇａ、Ｉｎ）（１−ｄ）Ｏ（４−２ｄ）：Ｅｕ２＋を挙げることができる。ハロゲン化ガリウムを含む放電組成物は、４００ｎｍ〜４２５ｎｍおよび２５０ｎｍ〜３００ｎｍ間の強力な発光線、および３８０ｎｍ〜４００ｎｍ間の分子バンドを示す。（Ｂａ、Ｓｒ、Ｃａ、Ｍｇ、Ｚｎ）２（Ｓｉ、Ｇａ、Ｉｎ）（１−ｄ）Ｏ（４−２ｄ）：Ｅｕ２＋は、すべてのこれらの波長において強力な吸収を示し、実質的に高い量子効率（化学量論的組成物（δ＝０）と比較して）を示す。図８は、４０５ｎｍで励起された場合の一般的な（Ｂａ、Ｓｒ、Ｃａ、Ｍｇ、Ｚｎ）２（Ｓｉ、Ｇａ、Ｉｎ）（１−ｄ）Ｏ（４−２ｄ）：Ｅｕ２＋蛍リン光体組成物の発光スペクトル４６を示す。この化学量論外の蛍リン光体（ここで、δ＞１）は、（Ｃａ、Ｂａ、Ｓｒ、Ｍｇ、Ｚｎ）２（Ｓｉ、Ｇａ、Ｉｎ）Ｏ４：Ｅｕ（ここで、δ＝１）に比べて、量子効率において改善を示す。組成物における異なる元素の同一性および量は、量子効率を高めながら発光色の特注生産を可能にするために最適化されてもよい。例えば、Ｎ３−としての窒素の導入は、赤色シフトを生成するために発見された。したがって、蛍リン光体の発光特性を、蛍リン光体構造におけるイオンの量および同一性を変えることにより調整することが可能であってもよい。一実施形態においては、（Ｂａ、Ｓｒ、Ｃａ、Ｍｇ、Ｚｎ）２（Ｓｉ、Ｇａ、Ｉｎ）（１−ｄ）Ｏ（４−２ｄ）：Ｅｕ２＋が一緒に含まれ、そして、１つまたは複数の付加的蛍リン光体、好ましくは、少なくとも青色発光および緑色発光蛍リン光体が含まれる。蛍リン光体ブレンドにおける各蛍リン光体の相対量は、スペクトル重量に関して表してもよい。スペクトル重量は、各蛍リン光体が、蛍リン光体ブレンドの全体の発光スペクトルに貢献する相対量である。すべての個々の蛍リン光体のスペクトル重量は、総計で１でなければならない。一実施形態においては、ブレンドにおける各蛍リン光体は、約０．０１〜０．８の範囲のスペクトル重量を有してもよい。
【００３４】
上述の蛍リン光体組成物は、例えば、出発物質として元素酸化物、カーボネートおよび／または水酸化物を組合せることによる蛍リン光体の製造のために知られている溶液または固相反応方法を使用して製造されてもよい。その他の出発物質としては、ナイトレート、塩化物、スルフェート、アセテート、シトレート、またはオキサレートを挙げることができる。あるいはまた、希土類酸化物共沈殿物が、ＲＥ元素のための出発物質として使用することができる。一般的な方法においては、出発物質は、乾式または湿式ブレンド方法により一緒にされ、空気もしくは還元雰囲気下またはアンモニアにおいて、例えば、１０００℃〜１６００℃で焼成される。
【００３５】
融剤は、混合段階の前または途中で混合物に添加されてもよい。この融剤は、ＮＨ４Ｃｌまたは任意のその他の通常の融剤、例えば、ＣａＦ２、ホウ酸、ボレート等であってもよい。混合物の全重量の約２０重量％未満、好ましくは約５重量％未満の融剤の量が、融解目的には適している。融剤を使用する場合は、これらのイオンのいくつかは、蛍リン光体物質中に組み込まれてその化学式の一部となる。
【００３６】
出発物質は、高速ブレンダーまたはリボンブレンダーにおける攪拌またはブレンドを含むがこれらに限定されない任意の機械的方法により一緒に混合されてもよい。出発物質は、一緒にされて、ボールミル、ハンマーミル、またはジェットミルにおいて一緒に粉砕されてもよい。混合は、出発物質の混合物が、その後の沈殿のために溶液にされる場合には、特に湿式ミルにより行われてもよい。混合物が湿潤である場合は、約９００℃〜約１７００℃、さらに好ましくは、１１００℃〜１４００℃の温度の還元雰囲気下で、混合物のすべてを最終組成物に転換させるのに十分な時間焼成する前に、初めに乾燥されてもよい。
【００３７】
焼成は、回分式または連続方法で、好ましくは、良好な気体−固体接触を促進するための攪拌または混合作用を伴って行われてもよい。焼成時間は、焼成される混合物の量、焼成装置により導かれる気体速度、および焼成装置における気体−固体接触の質に依存する。還元雰囲気は、一般に、不活性ガス、例えば、窒素、アルゴン等、またはこれらの組合せで適宜希釈された、水素、一酸化炭素、アンモニアまたはこれらの組合せ等の還元ガスを含む。あるいはまた、混合物を含むるつぼは、高純度炭素粒子を含む第二閉鎖るつぼに詰められて、炭素粒子が空気中に存在する酸素と反応し、それによって、還元雰囲気を用意するための一酸化炭素を発生する様に空気中で焼成されてもよい。
【００３８】
これらの化合物は、ブレンドされ、硝酸溶液において溶解されてもよい。酸溶液の強度は、酸素含有化合物を素早く溶解するために選択され、この選択は、当業者の知識内である。次いで、水酸化アンモニウムが、酸性溶液に少しずつ添加される。メチルアミン、エチルエミン、ジメチルアミン、トリメチルアミン等の有機塩基は、水酸化アンモニムに代えて使用されてもよい。
【００３９】
沈殿物は、一般に濾過され、脱イオン水で洗浄され、乾燥される。乾燥した沈殿物は、ボールミルに掛けられるか、さもなければ、徹底的にブレンドされ、次いで、空気中で、約４００℃〜約１６００℃で、出発物質の実質的に完全な変換を確実にするのに十分な時間か焼される。か焼は、一定温度で行われてもよい。あるいはまた、か焼温度は、室温〜まで傾斜してもよく、か焼の持続期間中最終温度で保持されてもよい。か焼された材料は、１０００℃〜１６００℃の温度で、Ｈ２、ＣＯ、もしくはこれらのガスと不活性ガスとの混合物等の還元雰囲気下で、または木炭と出発物質の分解生成物との反応によりもしくはアンモニアを使用して発生される雰囲気下で、か焼された材料のすべてを所望の蛍リン光体組成物に転換するのに十分な時間、同様に焼成される。
【００４０】
あるいはまた、ゾル−ゲル合成が、本発明の蛍リン光体組成物を製造するのに使用されてもよい。したがって、例示的方法においては、本発明における使用のための蛍リン光体は、初めに、予め決められた量の適当な酸化物化合物を一緒にし、それらを水で湿潤にすることにより作られてもよい。次いで、希硝酸が、酸化物およびカーボネートを溶解するために添加される。次いで、溶液は、過剰の硝酸を除去するために乾燥され、次いで、無水エタノールに溶解される。第二容器においては、予め決められた量のテトラエチルオルトシリケート（ＴＥＯＳ）が、無水エタノールに溶解される。次いで、２つの容器の内容物は一緒にされ、ゲル化が起るまで加熱下で攪拌される。ゲルは、有機物を除去するためにオーブンにおいて続いて加熱され、粉末に粉砕され、次いで、８００℃〜１２００℃の温度でか焼される。最後に、粉末は、再度粉砕され、還元雰囲気において、１１００℃〜１４００℃の温度で、４〜１０時間さらにか焼される。同様の手順が、その他の記載された蛍リン光体組成物に対して使用することができる。
【００４１】
１つの例示的実施形態においては、ハロゲン化ガリウムをベースとした無水銀放電組成物、および上述の（Ｂａ、Ｓｒ、Ｃａ、Ｍｇ、Ｚｎ）２（Ｓｉ、Ｇａ、Ｉｎ）（１−ｄ）Ｏ（４−２ｄ）：Ｅｕ２＋蛍リン光体を含む蛍リン光体ブレンド、ならびに青色発光、および緑色発光蛍リン光体の１つまたは複数を含む無水銀放電ランプが提供される。
［実施例１］
ＵＶ−Ａ放射線（３２０〜４００ｎｍの範囲における波長を有する放射線）に対して透明であり、約３５ｃｍの長さ、および約２．５ｃｍの直径を有する、円筒状石英放電エンベロープを用意した。この放電エンベロープを脱気し、約０．６ｍｇＧａおよび約８．２ｍｇＧａＩ３の分量、ならびにアルゴンを添加した。アルゴンの圧力は、室温で約２６７Ｐａであった。エンベロープを炉中に挿入し、出力を、約１３．５６ＭＨｚの励起周波数で、外部銅電極を介してガス媒体中に最大限に接続した。放射発光および放射効率を測定した。紫外線および可視出力は、約１１０℃で、入力電力の約３０％と推定された。紫外放射線が、適当な蛍リン光体ブレンドにより可視光線に転換される場合は、発光効率は、約８０ルーメン／ワットと推定される。
［実施例２］
ＵＶ−Ａ放射線（３２０〜４００ｎｍの範囲における波長を有する放射線）に対して透明であり、約３５ｃｍの長さ、および約２．５ｃｍの直径を有する、円筒状石英放電エンベロープを用意した。この放電エンベロープを脱気し、約３．０ｍｇＧａおよび約３．７ｍｇＧａＩ３の分量、ならびにアルゴンを添加した。アルゴンの圧力は、室温で約２６７Ｐａであった。エンベロープを炉中に挿入し、出力を、約１３．５６ＭＨｚの励起周波数で、外部銅電極を介してガス媒体中に最大限に接続した。放射発光および放射効率を測定した。紫外線および可視出力は、約２２０℃で、入力電力の約３２％と推定された。紫外放射線が、適当な蛍リン光体ブレンドにより可視光線に転換される場合は、発光効率は、約８０ルーメン／ワットと推定される。
【００４２】
様々な実施形態が本明細書に記載されるが、そこにおける元素の様々な組合せ、変化、均等物、または改良は当業者によって予測可能であり、行うことができ、いまだ添付の特許請求の範囲において画定された本発明の範囲内にあることは、明細書から理解される。
【図面の簡単な説明】
【００４３】
【図１】本発明の一実施形態による、表面積当たりの分量対ガリウム−ヨウ化物ベース放電組成物に対するヨウ素対ガリウムの比のプロットを示す図である。
【図２】本発明の一実施形態による無水銀放電ランプを示す図である。
【図３】本発明のその他の実施形態による無水銀放電ランプを示す図である。
【図４】本発明の放射線源のなおその他の実施形態による無水銀放電ランプを示す図である。
【図５】本発明の一実施形態による、無水銀放電組成物の発光スペクトルを示す図である。
【図６】本発明のその他の実施形態による、無水銀放電組成物の発光スペクトルを示す図である。
【図７】本発明の一実施形態による、異なる無水銀放電組成物に対する効率の温度変動のプロットを示す図である。
【図８】本発明の一実施形態による、Ｓｒ１．６６Ｃａ０．３Ｓｉ０．９６Ｅｕ０．０４Ｏ３．９２の発光スペクトルのプロットを示す図である。
【符号の説明】
【００４４】
１０  分量対比率のプロット
１２  低効率領域
１４  低温高効率領域
１６  低温中間効率領域
１８  高温高効率領域
１９  高温中間効率
２０  無水銀放電ランプ
２２  エンベロープ
２４  電極
２６  電源
３２  内部エンベロープ
３４  外部エンベロープ
４０  発光スペクトル
４２  発光スペクトル
４４  プロット：効率の温度変動
４６  プロット：発光スペクトル
【図１】
2007184272.tif 000003
【図２】
2007184272.tif 000004
【図３】
2007184272.tif 000005
【図４】
2007184272.tif 000006
【図５】
2007184272.tif 000007
【図６】
2007184272.tif 000008
【図７】
2007184272.tif 000009
【図８】
2007184272.tif 000010